(57)【要約】【課題】より優れた耐衝撃性とより優れた易開封性とを備え、かつ良好な外観の包装袋。【解決手段】シーラント層１０と、ポリアミド製の基材層３０と、酸変性ポリオレフィン製の接着層とを備え、前記接着層は、前記シーラント層１０と前記基材層３０との間に少なくとも設けられ、その厚さの合計が全体の厚さの５〜４０％の厚さであり、前記シーラント層１０は、全体の厚さの３０〜６０％の厚さであり、前記基材層３０は、赤外二色法により測定されたＭＤ方向の配向度αが０．２〜２．５、赤外二色法により測定されたＴＤ方向の配向度βが０．２〜２．５、配向度α／配向度βで表される比が０．５〜２．０であり、かつ全体の厚さの１５〜４０％の厚さであることよりなる。【選択図】図１
2015223706.tif 000002
【特許請求の範囲】
【請求項１】
シーラント層と、ポリアミド製の基材層と、酸変性ポリオレフィン製の接着層とを備え、
前記接着層は、前記シーラント層と前記基材層との間に少なくとも設けられ、その厚さの合計が全体の厚さの５〜４０％の厚さであり、
前記シーラント層は、全体の厚さの３０〜６０％の厚さであり、
前記基材層は、赤外二色法により測定されたＭＤ方向の配向度αが０．２〜２．５、赤外二色法により測定されたＴＤ方向の配向度βが０．２〜２．５、配向度α／配向度βで表される比が０．５〜２．０であり、かつ全体の厚さの１５〜４０％の厚さである包装袋用フィルム。
【請求項２】
前記シーラント層と前記接着層と前記基材層と前記接着層と保護層とがこの順で積層され、
前記保護層が、ポリアミド製又はポリエステル製である、請求項１に記載の包装袋用フィルム。
【請求項３】
インフレーション成形により得られた、請求項１又は２に記載の包装袋用フィルム。
【請求項４】
請求項１〜３のいずれか１項に記載の包装袋用フィルムが製袋されてなる包装袋。
【発明の詳細な説明】
【技術分野】
【０００１】
本発明は、包装袋用フィルム及び包装袋に関する。
【背景技術】
【０００２】
例えば、食品等の包装袋には、プラスチックフィルムが多用されている。包装袋には、流通時の振動や落下等による衝撃で容易に破袋しないこと（高い耐衝撃性）が求められる。
耐衝撃性を高めた包装袋用のプラスチックフィルムとしては、シーラント層（低密度ポリエチレン等）と基材層（ポリアミド等）とを備える積層フィルムが知られている。このような積層フィルムは、シーラント層が内面となるように重ねられ、周縁にヒートシールが施されて、包装袋とされるのが一般的である。
通常、プラスチックフィルム製の包装袋には、周縁のシール部に開封のきっかけとなる加工（例えば、ノッチ、細孔等の易開封加工）が施される。しかし、積層フィルムは引き裂かれにくいため、積層フィルムからなる包装袋は、上記のような易開封加工が施されても、開きにくい、あるいは開封方向が定まりにくいという問題があった。
また、包装袋の開口予定位置にテアテープを設け、開封の容易化を図った包装袋が知られている。しかし、食品用の包装袋は、内容物が封入された後、８０〜１００℃程度の温浴中に浸漬される加熱殺菌処理が施されたり、湯煎で加熱される場合がある。テアテープが設けられた包装袋は、加熱されるとテアテープとプラスチックフィルムとが融着して、開封の容易化を図りにくい。
こうした問題に対し、最外層は二軸延伸ポリエステルフィルム又は二軸延伸ナイロン（ポリアミド）フィルムであり、中間層がアルミニウム箔であって、最内層がエチレン−不飽和モノカルボン酸共重合体フィルムであり、最外層の配向係数が特定の範囲である、容易開封性積層袋が提案されている（例えば、特許文献１）。特許文献１の発明によれば、開封時の引き裂き力を十分に伝搬させて、開封を容易にすること（易開封性）が図られている。
また、例えば、線状低密度ポリエチレンとエチレン−ブテン−１共重合体のブレンド物の最内層と、ＭＤ方向とＴＤ方向の配向度の比が特定の範囲の延伸ポリオレフィンフィルムの中間層と、ＭＤ方向とＴＤ方向の配向度の比が特定の範囲の二軸延伸ナイロン（ポリアミド）フィルムの最外層とを備えるフィルムからなる詰め替え洗剤パウチが提案されている（例えば、引用文献２）。引用文献２の発明によれば、耐衝撃性の向上、ストレスクラッキング、及び易開封性が図られている。
【先行技術文献】
【特許文献】
【０００３】
【特許文献１】特許第２５７６７４７号公報
【特許文献２】特開平５−１９３０７９号公報
【発明の概要】
【発明が解決しようとする課題】
【０００４】
しかしながら、プラスチックフィルム製の包装袋には、より優れた耐衝撃性とより優れた易開封性が求められている。
特許文献１〜２の発明の耐衝撃性を高めるために、最外層のフィルムの強度を単に高めると、易開封性が損なわれる。
特許文献１〜２の発明の易開封性を高めるために、最外層のフィルムの配向係数又は配向度を高めると、ヒートシールにより製袋した際に最外層が過度に収縮して、包装袋に反りや捻じれが生じて、外観が損なわれやすい。
そこで、本発明は、より優れた耐衝撃性とより優れた易開封性とを備え、かつ良好な外観の包装袋を目的とする。
【課題を解決するための手段】
【０００５】
本発明者らは鋭意検討した結果、比較的配向度の小さいポリアミド製の層と、酸変性ポリオレフィン製の層とを組み合わせることで、耐衝撃性と易開封性とを両立でき、かつ包装袋の外観を良好にできることを見出し、本発明を完成するに至った。
【０００６】
即ち、本発明の包装袋用フィルムは、シーラント層と、ポリアミド製の基材層と、酸変性ポリオレフィン製の接着層とを備え、前記接着層は、前記シーラント層と前記基材層との間に少なくとも設けられ、その厚さの合計が全体の厚さの５〜４０％の厚さであり、前記シーラント層は、全体の厚さの３０〜６０％の厚さであり、前記基材層は、赤外二色法により測定されたＭＤ方向の配向度αが０．２〜２．５、赤外二色法により測定されたＴＤ方向の配向度βが０．２〜２．５、配向度α／配向度βで表される比が０．５〜２．０であり、かつ全体の厚さの１５〜４０％の厚さであることを特徴とする。
前記シーラント層と前記接着層と前記基材層と前記接着層と保護層とがこの順で積層され、前記保護層が、ポリアミド製又はポリエステル製でもよく、インフレーション成形により得られることが好ましい。
【０００７】
本発明の包装袋は、前記の本発明の包装袋用フィルムが製袋されてなることを特徴とする。
【発明の効果】
【０００８】
本発明の包装袋用フィルムによれば、より優れた耐衝撃性とより優れた易開封性を備え、かつ良好な外観の包装袋を得られる。
【図面の簡単な説明】
【０００９】
【図１】本発明の第一の実施形態にかかる包装袋用フィルムの断面図である。
【図２】本発明の一実施形態にかかる包装袋の平面図である。
【図３】本発明の第二の実施形態にかかる包装袋用フィルムの断面図である。
【発明を実施するための形態】
【００１０】
本発明の包装袋用フィルムは、シーラント層と、ポリアミド製の基材層と、酸変性ポリオレフィン製の接着層とを備える。以下、本発明の包装体用フィルムについて、実施形態を挙げて説明する。
【００１１】
（第一の実施形態）
＜包装袋用フィルム＞
本発明の第一の実施形態にかかる包装袋用フィルムについて、図面を参照して説明する。図１の包装袋用フィルム１は、シーラント層１０と、第一の接着層２０と、基材層３０とがこの順で積層されたものである。即ち、包装袋用フィルム１は、シーラント層１０と基材層３０との間に第一の接着層２０が設けられ、基材層３０と第一の接着層２０とは隣接している。
【００１２】
包装袋用フィルム１の厚さＴ１は、特に限定されないが、例えば、５０〜２００μｍが好ましく、６０〜１５０μｍがより好ましい。上記下限値未満では、包装袋用フィルム１の強度が低下するおそれがあり、上記上限値超では、包装袋用フィルム１の柔軟性が損なわれ、取り扱いが煩雑になるおそれがある。
【００１３】
≪シーラント層≫
シーラント層１０を構成する樹脂としては、例えば、低密度ポリエチレン（ＬＤＰＥ）、線状ＬＤＰＥ（ＬＬＤＰＥ）、中密度ポリエチレン（ＭＤＰＥ）、高密度ポリエチレン（ＨＤＰＥ）、ポリプロピレン（ＰＰ）等のポリオレフィン、エチレン−酢酸ビニル共重合体（ＥＶＡ）、エチレン−アクリル酸共重合体（ＥＡＡ）、エチレン−メチルアクリレート共重合体（ＥＭＡ）、エチレン−メタクリル酸共重合体（ＥＭＡＡ）、エチレン−エチルアクリレート共重合体（ＥＥＡ）、アイオノマー等が挙げられる。これらの樹脂は、１種単独で用いられてもよいし、２種以上が組み合わされて用いられてもよい。
加えて、シーラント層１０は、単層構造でもよいし、多層構造でもよい。
【００１４】
シーラント層１０の厚さｔ１は、包装袋用フィルム１の全体の厚さＴ１に応じて決定され、例えば、２０〜１００μｍが好ましく、２５〜８０μｍがより好ましい。上記下限値未満では、シール強度が低下するおそれがある。上記上限値超では、包装袋用フィルム１の全体の厚さＴ１が厚くなりすぎて、包装袋用フィルム１の取り扱いが煩雑になるおそれがある。
包装袋用フィルム１の全体の厚さＴ１に対するシーラント層１０の厚さｔ１は、３０〜６０％（即ち、ｔ１／Ｔ１＝０．３〜０．６）であり、４０〜５５％（ｔ１／Ｔ１＝０．４〜０．５５）が好ましい。上記下限値未満では、十分なシール強度を得られない。上記上限値超では、第一の接着層２０が薄くなりすぎて十分な易開封性を得られなかったり、基材層３０が薄くなりすぎて十分な耐衝撃性を得られない。
【００１５】
≪第一の接着層≫
第一の接着層２０を構成する樹脂は、酸変性ポリオレフィンである。酸変性ポリオレフィン製の第一の接着層２０を備えることで、包装袋用フィルム１の易開封性がより高まる。
酸変性ポリオレフィンは、ポリオレフィンに不飽和カルボン酸又はその誘導体を重合させたものである。
酸変性ポリオレフィンの原料となるポリオレフィンとしては、ポリエチレン、ポリプロピレン、エチレンとプロピレンとの共重合体等が挙げられる。
酸変性ポリオレフィンの原料となる不飽和カルボン酸としては、例えば、アクリル酸、メタクリル酸、マレイン酸、フマル酸、イタコン酸、シトラコン酸等の無水物等が挙げられ、中でも、無水マレイン酸、無水イタコン酸が好ましく、無水マレイン酸がより好ましい。上記のような不飽和カルボン酸を用いた酸変性ポリオレフィンであれば、接着性をより高められる。
酸変性ポリオレフィンとしては、例えば、無水マレイン酸変性ポリプロピレン、無水マレイン酸変性ポリエチレン等の無水マレイン酸変性ポリオレフィン、無水イタコン酸変性ポリプロピレン、無水イタコン酸変性ポリエチレン等の無水イタコン酸変性ポリオレフィン等が挙げられる。中でも、酸変性ポリオレフィンとしては、無水マレイン酸変性ポリオレフィンが好ましく、無水マレイン酸変性ポリプロピレンがより好ましい。
これらの酸変性ポリオレフィンは、１種単独で用いられてもよいし、２種以上が組み合わされて用いられてもよい。
【００１６】
第一の接着層２０の厚さｔ２は、包装袋用フィルム１の全体の厚さＴ１に応じて決定され、例えば、５〜４０μｍが好ましく、５〜３０μｍがより好ましい。上記下限値未満では、第一の接着層２０が薄すぎて、易開封性が低下するおそれがある。上記上限値超では、包装袋用フィルム１の全体の厚さＴ１が厚くなりすぎて柔軟性が損なわれ、包装袋用フィルム１の取り扱いが煩雑になるおそれがある。
包装袋用フィルム１の全体の厚さＴ１に対する第一の接着層２０の厚さｔ２は、５〜４０％（即ち、ｔ２／Ｔ１＝０．０５〜０．４）であり、１０〜４０％（ｔ２／Ｔ１＝０．１〜０．４）が好ましく、１５〜３０％（ｔ２／Ｔ１＝０．１５〜０．３）がより好ましい。上記下限値未満では、第一の接着層２０が薄くなりすぎて、十分な易開封性を得られない。上記上限値超では、第一の接着層２０が厚くなりすぎて、十分な耐衝撃性を得られない。
【００１７】
≪基材層≫
基材層３０を構成する樹脂は、ポリアミドである。包装袋用フィルム１は、ポリアミド製の基材層３０を備えることで、包装袋の耐衝撃性を高められる。
基材層３０を構成するポリアミドとしては、特に限定されず、例えば、６−ナイロン、６，６−ナイロン及びこれらの混合物等が挙げられる。
【００１８】
基材層３０におけるＭＤ方向（包装袋用フィルムを製造する際の流れ方向）の配向度αは０．２〜２．５であり、０．５〜２．０が好ましく、０．５〜１．５がより好ましい。上記下限値以上であれば、易開封性を得られる。上記上限値以下であれば、耐衝撃性を高められる。加えて、上記上限値超では、ヒートシールにより製袋した際に、基材層３０が著しく収縮して、包装袋に反りや捻じれが生じる。
基材層３０におけるＴＤ方向（ＭＤ方向に垂直な方向）の配向度βは、０．２〜２．５であり、０．５〜２．０が好ましく、０．５〜１．５がより好ましい。上記下限値以上であれば、易開封性を得られる。上記上限値以下であれば、耐衝撃性を高められる。加えて、上記上限値超では、ヒートシールにより製袋した際に、基材層３０が著しく収縮して、包装袋に反りや捻じれが生じる。
配向度α／配向度βで表される比（以下、α／β比ということがある）は、０．５〜２．０であり、０．５〜１．５が好ましい。上記範囲外では、ヒートシールによって製袋した際に、ＭＤ方向とＴＤ方向とで収縮が大きく異なり、包装袋に反りや捻じれが生じる。
【００１９】
配向度α及び配向度βは、赤外二色法によって測定された値から算出される。
配向度は、光の電場が一定の方向にしか振動しない直線偏光と呼ばれる光を赤外分光光度計に用い、透過法で測定される。
測定方法としては、まず、偏光子の設置角度を０°（電場の向きは垂直方向）としてＢＫＧ（バックグラウンド）測定を行なった後、試料の延伸方向を縦方向に合わせ、吸光度を測定する（このとき偏光方向と延伸軸の方向は平行になる。）。得られた値を吸光度「Ａ//」とする。
次に、試料の角度を９０°回転させ、試料の延伸軸と偏光方向を垂直にした状態で吸光度を測定する。得られた値を吸光度「Ａ⊥」とする。
試料の延伸軸に対して平行な偏光と垂直な偏光で得られた二つの吸光度Ａ//及びＡ⊥の吸光度比を配向度とする。
赤外二色法における測定波数は、測定対象の材質に応じて適宜選択される（『小林靖二、「赤外二色法による分子配向」、高分子学会誌「高分子」、Ｖｏｌ．１５、Ｎｏ．１７５、ｐ．８７７−８８３』参照）。
【００２０】
配向度αは、ＪＩＳ  Ｋ７１２７（１９９９）に準じ、下記測定条件で測定される引張弾性率から類推可能である。
［測定条件］
試験片タイプ：タイプ２。
試験速度：５ｍｍ／分。
【００２１】
例えば、アミランＣＭ１０２１ＦＳ（商品名、東レ株式会社製）を用いた厚さ１０μｍの無延伸ポリアミドフィルムの引張弾性率は５５ＭＰａであり、この無延伸ポリアミドを配向度０．５に延伸すると、延伸方向における引張弾性率が７５ＭＰａとなる。従って、ポリアミドの種類と、その引張弾性率及び無延伸状態のポリアミドの引張弾性率とから、配向度を求められる。
【００２２】
基材層３０の厚さｔ３は、包装袋用フィルム１の全体の厚さＴ１に応じて決定され、例えば、７〜５０μｍが好ましく、１０〜４０μｍがより好ましい。上記下限値未満では、基材層３０が薄すぎて、耐衝撃性が低下するおそれがある。上記上限値超では、包装袋用フィルム１の全体の厚さＴ１が厚くなりすぎて柔軟性が損なわれ、包装袋用フィルム１の取り扱いが煩雑になるおそれがある。
包装袋用フィルム１の全体の厚さＴ１に対する基材層３０の厚さｔ３は、１５〜４０％（即ち、ｔ３／Ｔ１＝０．１５〜０．４）であり、２０〜３０％（ｔ３／Ｔ１＝０．２〜０．３）が好ましい。上記下限値未満では、十分な耐衝撃性を得られない。上記上限値超では、第一の接着層２０が薄くなりすぎて、十分な易開封性が得られない。
【００２３】
＜製造方法＞
包装袋用フィルム１は、従来公知の積層フィルムの製造方法に準じて製造される。
包装袋用フィルム１の製造方法は、シーラント層１０を形成するシーラント層形成工程と、基材層３０を形成する基材層形成工程と、シーラント層１０と基材層３０とを第一の接着層２０で接着する積層工程とを備える。
包装袋用フィルム１の製造方法としては、シーラント層形成工程と、基材層形成工程と、積層工程とがそれぞれ独立して行われる方法（方法Ａ）、シーラント層形成工程と基材層形成工程と積層工程とが一工程で行われる方法（方法Ｂ）が挙げられる。
【００２４】
方法Ａは、シーラント層形成工程と、基材層形成工程と、積層工程とがそれぞれ独立して行われる方法である。
方法Ａにおけるシーラント層形成工程は、シーラント層１０を得る工程である。シーラント層１０を得る方法としては、従来公知の方法が挙げられ、例えば、押出成形、インフレーション成形等が挙げられる。
方法Ａにおける基材層形成工程は、基材層３０を得る工程である。基材層３０を得る工程としては、従来公知の方法が挙げられ、例えば、押出成形した後に所定の配向度となるように延伸する方法、インフレーション成形により所定の配向度のポリアミド製フィルムを得る方法等が挙げられる。
方法Ａにおける積層工程は、シーラント層１０と基材層３０とを第一の接着層２０で接着して、包装袋用フィルム１とする工程である。方法Ａにおける積層工程は、例えば、シーラント層１０及び基材層３０のいずれか一方に、溶融した酸変性ポリオレフィンを塗工し、シーラント層１０と基材層３０とを貼り合せる方法が挙げられる。
【００２５】
方法Ｂは、シーラント層形成工程と、基材層形成工程と、積層工程とが一工程で行われる方法である。
方法Ｂとしては、例えば、サーキュラーダイを用いたインフレーション成形で、シーラント層１０と第一の接着層２０と基材層３０とを一体として成形する方法が挙げられる。
インフレーション成形における成形条件は、基材層３０の材質や配向度を勘案して適宜決定される。例えば、ブローアップ比：１．２〜２．５、引取速度：５〜５０ｍ／分、シーラント層１０を構成する樹脂の温度：１６０〜２１０℃、第一の接着層２０を構成する酸変性ポリレフィンの温度：１６０〜２１０℃、基材層３０を構成するポリアミドの温度：２００〜２５０℃、で共押出する。
方法Ｂにおける基材層３０の配向度α及び配向度βは、ブローアップ比によって容易に調節される。
【００２６】
包装袋用フィルム１の製造方法としては、方法Ｂが好ましく、インフレーション成形がより好ましい。インフレーション成形であれば、各層間の延伸の程度（配向度）の差を小さくしやすい。このため、製袋した際に、包装袋に生じる反りや捻じれをより良好に防げる。
各層間の配向度αの差は、±０〜０．３であることが好ましい。また、各層間の配向度βの差は、±０〜０．３であることが好ましい。インフレーション成形によれば、各層間の配向度の差を上記範囲内に調節するのが容易である。
【００２７】
＜包装袋＞
本実施形態の包装袋について、図２を用いて説明する。
図２の包装袋６０は、上端が開口部６２とされ、両側端に沿って側シール部６４が形成され、下端に沿って底シール部６６が形成されている。即ち、包装袋６０は、四方シールの平袋である。包装袋６０は、Ｙ方向が基材層３０のＭＤ方向であり、Ｘ方向が基材層３０のＴＤ方向とされている。
側シール部６４には、包装袋６０の開封予定位置Ｑの端部の近傍の位置Ｐに、易開封部が形成されていてもよい。易開封部としては従来公知のものが挙げられ、例えば、Ｉノッチ、Ｖノッチ、Ｕノッチ等の切欠や、側シール部６４に形成された複数の微細な貫通孔又は非貫通の穴等が挙げられる。
前記の貫通孔又は穴の大きさは、例えば、０．１〜０．４ｍｍφとされる。形成される貫通孔又は穴の数は、例えば、５〜１５ケ／ｃｍ２とされる。
【００２８】
包装袋６０は、包装袋用フィルム１が製袋されたものである。包装袋６０の製造方法としては、シーラント層１０同士が向き合うように２枚の包装袋用フィルム１を重ね合わせ、側端に沿ってヒートシールを施して側シール部６４を形成し、下端に沿ってヒートシールを施して底シール部６６を形成する方法が挙げられる。
あるいは、インフレーション成形によって、最内層がシーラント層１０である筒状の包装袋用フィルム１を用い、シーラント層１０が内面となるように側シール部６４及び底シール部６６を形成する方法が挙げられる。
ヒートシール温度は、特に限定されず、シーラント層１０同士が融着する温度とされ、例えば、１４０〜２００℃が好ましい。
本実施形態においては、基材層３０におけるＭＤ方向及びＴＤ方向の配向度が特定の範囲であり、かつ配向度α／配向度βが特定の範囲であるため、基材層３０の収縮が適度に抑えられて、包装袋６０に生じる反りや捻じれを防止できる。
側シール部６４、底シール部６６を形成した後、必要に応じて易開封部を形成してもよい。
【００２９】
包装袋６０の使用方法の一例を説明する。
まず、開口部６２を開き、開口部６２から包装袋６０内に内容物を収容する。次いで、任意の位置（例えば、上端と開封予定位置Ｑとの間）にヒートシールを施して、開口部６２を塞ぐ。
こうして得られた内容物入りの包装袋６０は、最外層がポリアミド製の基材層３０である。内容物入りの包装袋６０は、基材層３０によって衝撃が緩和されるため、優れた耐衝撃性を有する。加えて、最外層である基材層３０の配向度α及び配向度βが特定の範囲であるため、落下等の衝撃によって容易に破袋しない。このため、本実施形態の包装袋６０は、易開封性の向上を図った従来の積層フィルムに比べて、より優れた耐衝撃性を有する。
【００３０】
内容物を取り出す際には、開封予定位置Ｑから上端に掛けての部分を引きちぎるようにして、位置Ｐに形成された易開封部から開封予定位置Ｑで切り裂く。この際、基材層３０はＴＤ方向に所定の配向度を有するため、切り裂く力が開封予定位置Ｑに沿って包装袋用フィルム１を伝播する。加えて、基材層３０に隣接する第一の接着層２０が酸変性ポリオレフィン製であるため、包装袋用フィルム１をより容易に切り裂ける。
【００３１】
以上、説明した通り、本実施形態によれば、シーラント層１０と酸変性ポリオレフィン製の第一の接着層２０と特定の配向度のポリアミド製の基材層３０とがこの順に積層されているため、より優れた耐衝撃性とより優れた易開封性を備え、かつ良好な外観の包装袋を得られる。
加えて、内容物を加熱した際に、易開封性が損なわれにくい。
このため、本実施形態の包装袋は、加熱殺菌処理や湯煎等の加熱処理が施される用途、例えば、食品用の包装袋として好適である。
【００３２】
（第二の実施形態）
＜包装袋用フィルム＞
本発明の第二の実施形態にかかる包装袋用フィルムについて、図面を参照して説明する。なお、第一の実施形態と同じ構成には同じ符号を付してその説明を省略する。
図３の包装袋用フィルム１００は、シーラント層１０と、第一の接着層２０と、基材層３０と、第二の接着層１２０と、保護層１３０とがこの順で積層されたものである。即ち、包装袋用フィルム１００は、第一の実施形態の包装袋用フィルム１００の基材層３０に、第二の接着層１２０と保護層１３０とがこの順で設けられたものである。本実施形態においては、第一の接着層２０及び第二の接着層１２０が基材層３０に隣接している。
包装袋用フィルム１００の厚さＴ２は、包装袋用フィルム１の厚さＴ１と同様である。
【００３３】
≪シーラント層≫
包装袋用フィルム１００の全体の厚さＴ２に対するシーラント層１０の厚さｔ１は、第一の実施形態と同様に、３０〜６０％（即ち、ｔ１／Ｔ２＝０．３〜０．６）であり、４０〜５５％（ｔ１／Ｔ２＝０．４〜０．５５）が好ましい。上記下限値未満では、十分なシール強度を得られない。上記上限値超では、他の層が薄くなりすぎて、十分に機能を発揮できないおそれがある。
【００３４】
≪第一の接着層≫
包装袋用フィルム１００の全体の厚さＴ２に対する第一の接着層２０の厚さｔ２は、第二の接着層１２０の厚さｔ４を勘案して適宜決定される。
【００３５】
≪基材層≫
包装袋用フィルム１００の全体の厚さＴ２に対する基材層３０の厚さｔ３は、第一の実施形態と同様に１５〜４０％（即ち、ｔ３／Ｔ２＝０．１５〜０．４）であり、２０〜３０％（ｔ３／Ｔ２＝０．２〜０．３）が好ましい。上記下限値未満では、十分な耐衝撃性を得られない。上記上限値超では、他の層が薄くなりすぎて、十分に機能を発揮できない。
【００３６】
≪第二の接着層≫
第二の接着層１２０は、第一の接着層２０と同様に、酸変性ポリオレフィン製である。
第二の接着層１２０の厚さｔ４は、第一の接着層２０の厚さｔ２と同様である。厚さｔ４と厚さｔ２とは、同じでもよいし、異なってもよい。
包装袋用フィルム１００の全体の厚さＴ２に対する厚さｔ４は、第一の接着層２０の厚さｔ２を勘案して決定される。
包装袋用フィルム１００の全体の厚さＴ２に対する厚さｔ２とｔ４との合計は、５〜４０％（即ち、（ｔ２＋ｔ４）／Ｔ２＝０．０５〜０．４）であり、１０〜４０％（（ｔ２＋ｔ４）／Ｔ２＝０．１〜０．４）が好ましく、１５〜３０％（（ｔ２＋ｔ４）／Ｔ２＝０．１５〜０．３）がより好ましい。上記下限値未満では、十分な易開封性を得られない。上記上限値超では、接着層が厚くなりすぎて、十分な耐衝撃性を得られない。
【００３７】
≪保護層≫
保護層１３０を構成する樹脂は、ポリアミド又はポリエステルである。包装袋用フィルム１００は、保護層１３０を備えることで、耐衝撃性のさらなる向上を図れる。
保護層１３０がポリアミド製の場合、保護層１３０の材質は、基材層３０の材質と同様である。保護層１３０と基材層３０の材質は、同じでもよいし異なってもよい。
保護層１３０がポリアミド製の場合、保護層１３０の配向度αは、基材層３０の配向度αと同様である。保護層１３０の配向度αは、基材層３０の配向度αと同じでもよいし、異なってもよい。製袋時における包装袋の反りや捻じれをより良好に防止する観点からは、保護層１３０の配向度αと基材層３０の配向度αとは、±０〜０．３であることが好ましく、同じであることがより好ましい。
保護層１３０がポリアミド製の場合、保護層１３０の配向度βは、基材層３０の配向度βと同様である。保護層１３０の配向度βは、基材層３０の配向度βと同じでもよいし、異なってもよい。製袋時における包装袋の反りや捻じれを良好に防止する観点からは、保護層１３０の配向度βと基材層３０の配向度βとは、±０〜０．３であることが好ましく、同じであることがより好ましい。
保護層１３０がポリアミド製の場合、保護層１３０のα／β比は、基材層３０におけるα／β比と同様である。保護層１３０のα／β比は、基材層３０におけるα／β比と同じでもよいし、異なってもよい。製袋時における包装袋の反りや捻じれをより良好に防止する観点からは、保護層１３０のα／β比と基材層３０におけるα／β比とは、±０〜０．３であることが好ましく、同じであることがより好ましい。
【００３８】
保護層１３０を構成するポリエステルとしては、ポリエチレンテレフタレート（ＰＥＴ）、ポリブチレンテレフタレート（ＰＢＴ）等が挙げられる。
保護層１３０がポリエステル製の場合、保護層１３０の配向度αは特に限定されないが、例えば、０．２〜２．０が好ましい。上記下限値以上であれば、易開封性をより高められる。上記上限値以下であれば、製袋時における包装袋の反りや捻じれをより良好に防止できる。
保護層１３０がポリエステル製の場合、保護層１３０の配向度βは特に限定されないが、例えば、０．２〜２．０が好ましい。上記下限値以上であれば、易開封性をより高められる。上記上限値以下であれば、製袋時における包装袋の反りや捻じれをより良好に防止できる。
保護層１３０がポリエステル製の場合、保護層１３０のα／β比は基材層３０のα／β比と同様である。
【００３９】
保護層１３０の厚さｔ５は、特に限定されないが、例えば、５〜２５μｍが好ましく、１０〜２０μｍがより好ましい。上記下限値以上であれば、耐衝撃性のさらなる向上を図りやすい。上記上限値以下であれば、包装袋用フィルム１００の柔軟性をより高められる。
【００４０】
包装袋用フィルム１００の全体の厚さＴ２に対する保護層１３０の厚さｔ５は、保護層１３０の材質等を勘案して決定され、５〜２０％（即ち、ｔ５／Ｔ２＝０．０５〜０．２）が好ましく、５〜１５％（ｔ５／Ｔ２＝０．０５〜０．１５）がより好ましい。上記下限値未満では、耐衝撃性のさらなる向上を図れないおそれがある。上記上限値超では、他の層が薄くなりすぎて、十分に機能を発揮できないおそれがある。
加えて、包装袋用フィルム１００の全体の厚さＴ２に対する保護層１３０の厚さｔ５と基材層３０の厚さｔ３との合計は、１５〜４０％（即ち、（ｔ３＋ｔ５）／Ｔ２＝０．１５〜０．４）が好ましく、２０〜３０％（（ｔ３＋ｔ５）／Ｔ２＝０．２〜０．３）がより好ましい。上記下限値未満では、耐衝撃性のさらなる向上を図れないおそれがある。上記上限値超では、他の層が薄くなりすぎて、十分に機能を発揮できないおそれがある。
【００４１】
包装袋用フィルム１００の製造方法は、包装袋用フィルム１の製造方法と同様である。
インフレーション成形によって包装袋用フィルム１００を製造する場合には、例えば、ブローアップ比：１．２〜２．５、引取速度：５〜５０ｍ／分、シーラント層１０を構成する樹脂の温度：１６０〜２１０℃、第一の接着層２０を構成する酸変性ポリレフィンの温度：１６０〜２１０℃、基材層３０を構成するポリアミドの温度：２００〜２５０℃、第二の接着層１２０を構成する酸変性ポリオレフィンの温度：１６０〜２１０℃、保護層１３０を構成する樹脂の温度：２００〜２５０℃、で共押出する。
【００４２】
＜包装袋＞
本実施形態の包装袋は、包装袋用フィルム１に代えて包装袋用フィルム１００が用いられる他は、第一の実施形態の包装袋６０と同様である。本実施形態の包装袋においては、最内層がシーラント層１０、最外層が保護層１３０である。
【００４３】
本実施形態によれば、最外層に保護層１３０を備えるため、耐衝撃性のさらなる向上が図れる。
【００４４】
（その他の実施形態）
本発明は上述の実施形態に限定されない。
第一の実施形態では、包装袋用フィルムに印刷が施されていないが、本発明はこれに限定されず、基材層の表面又は基材層と第一の接着層との間等に印刷が施されていてもよい。
第二の実施形態では、包装袋用フィルムに印刷が施されていないが、本発明はこれに限定されず、保護層の表面又は保護層と第二の接着層との間等に印刷が施されていてもよい。
【００４５】
第一の実施形態では、三層構造とされているが、本発明はこれに限定されず、基材層の表面に他の層（例えば、ポリオレフィン製の層）が設けられていてもよい。
第二の実施形態では、五層構造とされているが、本発明はこれに限定されず、保護層の表面に他の層（例えば、基材層又は保護層と同様の材質の層やポリオレフィン製の層）が設けられていてもよい。
【００４６】
第一及び第二の実施形態では、基材層とシーラント層との間に第一の接着層のみが設けられている。しかしながら、本発明はこれに限定されず、本発明の効果を損なわない範囲で、基材層とシーラント層との間に第一の接着層以外の他の層（例えば、ＬＬＤＰＥ、ＤＰＥ、ＰＰ、ウレタン系の接着剤の層等）が設けられていてもよい。ただし、易開封性のさらなる向上を図る観点から、基材層とシーラント層との間には、第一の接着層のみが設けられていることが好ましい。加えて、第一の接着層は基材層と隣接していることが好ましい。
【００４７】
第二の実施形態では、第二の接着層が酸変性ポリオレフィン製であるが、本発明はこれに限定されず、第二の接着層が酸変性ポリオレフィン以外（例えば、ＬＬＤＰＥ、ＤＰＥ、ＰＰ、ポリウレタン系接着剤等）でもよい。ただし、易開封性のさらなる向上を図る観点から、第二の接着層は酸変性ポリオレフィン製が好ましい。
ただし、第二の接着層が酸変性ポリオレフィン製ではない場合、第一の接着層の厚さは、包装袋用フィルム全体の厚さの５〜４０％であり、１０〜４０％が好ましく、１５〜３０％がより好ましい。
【００４８】
第二の実施形態では、基材層と保護層との間に第二の接着層のみが設けられている。しかしながら、本発明はこれに限定されず、本発明の効果を損なわない範囲で、基材層と保護層との間に第二の接着層以外の他の層（例えば、ＬＬＤＰＥ、ＤＰＥ、ＰＰ、ウレタン系の接着剤の層等）が設けられていてもよい。ただし、易開封性のさらなる向上を図る観点から、基材層と保護層との間には、第二の接着層のみが設けられていることが好ましい。加えて、第二の接着層は基材層と隣接していることが好ましい。
【００４９】
第一及び第二の実施形態における包装袋は、開封予定位置の延びる方向（図２のＸ方向）が包装袋用フィルムのＴＤ方向とされているが、本発明はこれに限定されず、開封予定位置の延びる方向が包装袋用フィルムのＭＤ方向でもよい。
【００５０】
第一及び第二の実施形態における包装袋は、四方シールの平袋とされているが、本発明はこれに限定されない。本発明の包装袋は、本発明の包装袋用フィルムが製袋されたものであればよく、例えば、三方シールの平袋、背貼したピロー包装袋、スタンディングパウチ等でもよい。
【実施例】
【００５１】
以下、実施例を示して本発明を説明するが、本発明は以下の実施例に限定されるものではない。
【００５２】
（使用材料）
＜シーラント層＞
・ＬＬＤＰＥ：エボリューＳＰ２５１０（商品名、プライムポリマー株式会社製）。
・ＥＶＡ：サンテックＥＶＡ  ＥＦ０６３０（商品名、旭化成ケミカルズ株式会社製）。
＜接着層＞
・無水マレイン酸変性ポリプロピレン（ＭＡ−ｇ−ＰＰ）：モディックＰＰ  Ｐ５０２（商品名、三菱化学株式会社製）。
＜基材層、保護層＞
・ポリアミド（ＮＹ）：アミランＣＭ１０２１ＦＳ（商品名、東レ株式会社製）。
・ＰＢＴ：ノバデュラン５５０５Ｓ（商品名、三菱エンジニアリングプラスチック株式会社製）。
【００５３】
（評価方法）
＜評価用サンプルの作製＞
各例で得られた包装袋用フィルムを用い、図１の包装袋６０と同様の平袋（２００ｍｍ×３００ｍｍ）を作製した。平袋の側シール部には、表２に示す易開封部を形成した。この平袋に３５０ｇの水を入れ、開口部をヒートシールによって封止して、評価用サンプルとした。
【００５４】
＜密封性＞
評価用サンプルの底シール部を開封し、内容液を排出した。その後、内側から上端のシール部に対しエージレスシールチェックスプレー（三菱ガス化学株式会社製）のチェック液（赤色）を噴霧した。上端のシール部を鉛直方向下方にして平袋を吊下げ、２４時間後に上端のシール部を観察した。
観察した結果を下記評価基準に分類して、密封性を評価した。「△」、「○」を密封性が良好と判断した。
≪評価基準≫
◎：シール部へのチェック液の浸透は見られない。
○：シール部へのチェック液の浸透が見られるものの、チェック液はシール部を貫通していない（シール後退が見られるが、液漏れはない）。
×：チェック液がシール部の幅方向を貫通している（液漏れが見られる）。
【００５５】
＜易開封性＞
≪開封力≫
易開封部から引きちぎるようにして、評価用サンプルを開封した。この際、人手で容易に開封できたものを「◎」、若干開封しにくいものの開封予定位置で切り裂かれたものを「○」、人手では開封できなかったか、又は開封予定位置から大きくずれて切り裂かれたものを「×」とした。
【００５６】
≪直進性≫
上述の「≪開封力≫」を評価した際に、切り裂かれた状態を観察した。切り口が開封予定位置に沿ってほぼ直線であるものを「◎」、切り口がほぼ直線で、開封予定位置に対してやや傾斜しているものを「○」、切り口が開封予定位置に対して大きく傾斜しているか、又は切り口が歪んでいるものを「×」とした。
【００５７】
＜落下強度＞
各例の包装袋の耐衝撃性を落下強度によって評価した。
評価用サンプルを１２０ｃｍの高さから、コンクリート面に向けて１０回落下させた。その後、評価用サンプルを目視で観察し、内容物の漏洩がないものを「◎」、内容物の漏洩があるものを「×」と評価した。
【００５８】
＜外観＞
各例の包装袋（平袋）を目視で観察し、以下の評価基準に従って、評価した。
≪評価基準≫
◎：反り及び捻じれがない。
○：若干の反り又は捻じれを看取できる。
×：大きな反り又は捻じれを看取できる。
【００５９】
（実施例１〜２、４〜８、比較例１〜７）
表１〜２に示す包装袋用フィルムの仕様となるように、サーキュラーダイを用いたインフレーション成形によって、図３の包装袋用フィルム１００と同様の包装袋用フィルムを得た。
包装袋用フィルムの製造に際しては、ブローアップ比によって基材層の配向度α及び配向度βを調節した。
得られた包装用フィルムについて、シーラント層及び基材層の配向度αとシーラント層及び基材層の配向度βを測定した。加えて、各例の包装袋用フィルムについて、密閉性、易開封性、落下強度及び外観を評価し、その結果を表２に示す。
【００６０】
（実施例３）
表１に示す包装袋用フィルムの仕様となるように、サーキュラーダイを用いたインフレーション成形によって、図１の包装袋用フィルム１と同様の包装袋用フィルムを得た。
包装袋用フィルムの製造に際しては、ブローアップ比によって基材層の配向度α及び配向度βを調節した。
得られた包装用フィルムについて、シーラント層及び基材層の配向度αとシーラント層及び基材層の配向度βを測定した。加えて、本例の包装袋用フィルムについて平袋を作製し、密閉性、易開封性、落下強度及び外観を評価し、その結果を表２に示す。
なお、本例においては、ｔ１／Ｔ１をｔ１／Ｔ２とし、ｔ２／Ｔ１を（ｔ２＋ｔ４）／Ｔ２とし、ｔ３／Ｔ１をｔ３／Ｔ２として、表中に記載した。
【００６１】
【表１】
2015223706.tif 000003
【００６２】
【表２】
2015223706.tif 000004
【００６３】
表２に示すように、本発明を適用した実施例１〜８の包装袋は、密封性、開封力、落下強度及び外観が「◎」又は「○」であった。実施例１〜７と実施例８との比較において、易開封部の工夫により開封時の直進性を高められた。
一方、ｔ１／Ｔ２が０．６７、ｔ３／Ｔ２が０．０６である比較例１は、落下強度が「×」であった。
（ｔ２＋ｔ４）／Ｔ２が０．０４である比較例２は、開封力及び直進性が「×」であった。
ｔ１／Ｔ２が０．３未満である比較例３及び４、ポリアミドに代えてＰＢＴとした比較例５は、落下強度が「×」であった。
基材層の配向度α及び配向度βが３．４である比較例６は、外観が「×」であった。
基材層の配向度α及び配向度βが０．１である比較例７は、開封力及び直進性が「×」であった。
これらの結果から、本発明を適用することで、より優れた耐衝撃性とより優れた易開封性とを備え、かつ良好な外観の包装袋を得られることが確認された。
【符号の説明】
【００６４】
１、１００  包装袋用フィルム；１０  シーラント層；２０  第一の接着層；３０  基材層；６０  包装袋；１２０  第二の接着層；１３０  保護層
【図１】
2015223706.tif 000005
【図２】
2015223706.tif 000006
【図３】
2015223706.tif 000007